【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
ルテニウム成分を１から１０重量％、および
酸化亜鉛を少なくとも０．５重量％、
含んで成る触媒。
【請求項２】
前記酸化亜鉛が少なくとも１０ｍ2／ｇのＢＥＴ表面積を有する請求項１記載の触媒。
【請求項３】
一酸化炭素と水素と酸素を含有する流入気体流れの一酸化炭素に優先的酸化を受けさせる方法であって、ルテニウム成分を１から１０重量％および酸化亜鉛を少なくとも０．５重量％含んで成る触媒に前記流入気体流れを接触させることを含んで成る方法。
【請求項４】
前記流入気体流れの温度が３００℃未満である請求項３記載の方法。
【請求項５】
一酸化炭素と水素と酸素を含有する流入気体流れから一酸化炭素を除去する方法であって、
（ｉ）一酸化炭素濃度を１０００ｐｐｍ未満にするに有効な少なくとも１種の上流の優先的酸化触媒に前記流入気体流れを接触させることで１番目の流出気体流れを生じさせ、そして
（ｉｉ）ルテニウム成分を１から１０重量％および酸化亜鉛を少なくとも０．５重量％含んで成る下流の優先的酸化触媒に前記１番目の流出気体流れを接触させることで２番目の流出気体流れを生じさせる、
ことを含んで成る方法。
【請求項６】
一酸化炭素と水素と酸素を含有する流入気体流れから一酸化炭素を除去する物品であって、
（ａ）少なくとも１種の上流の優先的酸化触媒であって、この上流の優先的酸化触媒から排出される上流の流出気体流れに入っている一酸化炭素の濃度を１０００ｐｐｍ未満にするに有効な触媒、および
（ｂ）ルテニウム成分を１から１０重量％および酸化亜鉛を少なくとも０．５重量％含んで成る下流の優先的酸化触媒、
を含んで成る物品。
【請求項７】
前記触媒が更に耐火性酸化物である支持体も含んで成っていて、それの上に前記ルテニウム成分および前記酸化亜鉛の少なくともいくらかが担持されている請求項６記載の物品。
【請求項８】
前記下流の優先的酸化触媒の前記耐火性酸化物である支持体がジルコニア、安定化ジルコニア、セリア、安定化セリア、セリア−ジルコニア、チタニア、アルミナ、安定化アルミナ、シリカ−アルミナおよびシリカから成る群から選択される請求項７記載の物品。
【請求項９】
前記耐火性酸化物である支持体がアルミナを含んで成る請求項８記載の物品。
【請求項１０】
前記アルミナである支持体が少なくとも１０ｍ2／ｇのＢＥＴ表面積を有する請求項９記載の物品。
【手続補正２】
【補正対象書類名】明細書
【補正対象項目名】００８２
【補正方法】変更
【補正の内容】
【００８２】
これらの図から下記が分かるであろう：
１．  あらゆるケースで目標である流出流れ中＜１０ｐｐｍのＣＯが達成された。
２．  結果は２０ｋ／時の時と比べた時の４０ｋ／時の時のＣＯ破過点が最小限であることを示している。
３．  ６０ｋ／時にした時、ＣＯは１２０℃の時に多かったが、１３５から１６０℃の時には＜５ｐｐｍである。
４．  メタン生成率はまた空間速度が高い時にも最小限であり、１６５℃の時の生成量は３０ｐｐｍである。
本発明の好適な実施の態様は次のとおりである。
１．ルテニウム成分を約１から１０重量％、および
酸化亜鉛を少なくとも約０．５重量％、
含んで成る触媒。
２．前記酸化亜鉛が支持体の形態であり、これの上に前記ルテニウム成分の少なくともいくらかが担持されている上記１記載の触媒。
３．前記酸化亜鉛が少なくとも１０ｍ2／ｇのＢＥＴ表面積を有する上記２記載の触媒。
４．更に耐火性酸化物である支持体も含んで成っていて、それの上に前記ルテニウム成分および前記酸化亜鉛の少なくともいくらかが担持されている上記１記載の触媒。
５．ルテニウム成分を２．０から８．０重量％および酸化亜鉛を少なくとも１重量％含んで成る上記４記載の触媒。
６．ルテニウム成分を２．０から５．０重量％含んで成る上記５記載の触媒。
７．前記耐火性酸化物である支持体がジルコニア、安定化ジルコニア、セリア、安定化セリア、セリア−ジルコニア、チタニア、アルミナ、安定化アルミナ、シリカ−アルミナおよびシリカから成る群から選択される上記４記載の触媒。
８．前記耐火性酸化物である支持体がアルミナである上記７記載の触媒。
９．前記アルミナである支持体が活性アルミナである上記８記載の触媒。
１０．前記活性アルミナが少なくとも１０ｍ2／ｇのＢＥＴ表面積を有する上記９記載の触媒。
１１．この触媒がある基質の上に位置するウォッシュコート組成物の形態である上記１記載の触媒。
１２．前記基質がハニカムモノリス、発泡体、熱交換器、スクリーン、メッシュ、不活性ペレット、管、および気体導管を限定しているか或はそれとつながっている燃料電池構成要素の表面から成る群から選択される上記１１記載の触媒。
１３．前記基質が金属およびセラミックから成る群から選択される材料で作られている上記１１記載の触媒。
１４．前記基質がセラミック製ハニカムモノリスおよび金属製ハニカムモノリスから成る群から選択される上記１１記載の触媒。
１５．一酸化炭素と水素と酸素を含有する流入気体流れの一酸化炭素に優先的酸化を受けさせる方法であって、ルテニウム成分を約１から１０重量％および酸化亜鉛を少なくとも約０．５重量％含んで成る触媒に前記流入気体流れを接触させることを含んで成る方法。
１６．前記触媒が更に耐火性酸化物である支持体を含んでなり、それの上に前記ルテニウム成分の少なくともいくらかおよび前記酸化亜鉛の少なくともいくらかが担持されている上記１５記載の方法。
１７．前記酸化亜鉛を支持体の形態にし、これの上に前記ルテニウム成分の少なくともいくらかが担持されている上記１５記載の方法。
１８．前記流入気体流れの温度が３００℃未満である上記１５記載の方法。
１９．前記流入気体流れの温度が約１００℃から３００℃である上記１８記載の方法。
２０．前記触媒がルテニウム成分を２．０から８．０重量％および酸化亜鉛を少なくとも１重量％含んで成る上記１５記載の方法。
２１．前記触媒がルテニウム成分を２．０から５．０重量％含んで成る上記１５記載の方法。
２２．前記耐火性酸化物である支持体をジルコニア、安定化ジルコニア、セリア、安定化セリア、チタニア、アルミナ、安定化アルミナ、シリカ−アルミナおよびシリカから成る群から選択する上記１６記載の方法。
２３．前記耐火性酸化物である支持体がアルミナを含んで成る上記２２記載の方法。
２４．前記アルミナである支持体が活性アルミナを含んで成る上記２３記載の方法。
２５．前記アルミナである支持体に少なくとも１０ｍ2／ｇのＢＥＴ表面積を持たせる上記２３記載の方法。
２６．一酸化炭素と水素と酸素を含有する流入気体流れから一酸化炭素を除去する方法であって、
（ｉ）一酸化炭素濃度を１０００ｐｐｍ未満にするに有効な少なくとも１種の上流の優先的酸化触媒に前記流入気体流れを接触させることで１番目の流出気体流れを生じさせ、そして
（ｉｉ）ルテニウム成分を約１から１０重量％および酸化亜鉛を少なくとも約０．５重量％含んで成る下流の優先的酸化触媒に前記１番目の流出気体流れを接触させることで２番目の流出気体流れを生じさせる、
ことを含んで成る方法。
２７．前記下流の優先的酸化触媒が更に耐火性酸化物である支持体を含んでなり、それの上に前記ルテニウム成分の少なくともいくらかが担持されている上記２６記載の方法。
２８．一酸化炭素と水素と酸素を含有する流入気体流れから一酸化炭素を除去する物品であって、
（ａ）少なくとも１種の上流の優先的酸化触媒であって、この上流の優先的酸化触媒から排出される上流の流出気体流れに入っている一酸化炭素の濃度を１０００ｐｐｍ未満にするに有効な触媒、および
（ｂ）ルテニウム成分を約１から１０重量％および酸化亜鉛を少なくとも約０．５重量％含んで成る下流の優先的酸化触媒、
を含んで成る物品。
２９．前記下流の優先的酸化触媒がある基質の上に位置するウォッシュコート組成物の形態である上記２８記載の物品。
３０．前記基質がハニカムモノリス、発泡体、熱交換器、スクリーン、メッシュ、不活性ペレット、管、および気体導管を限定しているか或はそれとつながっている燃料電池構成要素の表面から成る群から選択される上記２９記載の物品。
３１．前記基質が金属およびセラミックから成る群から選択される材料で作られている上記２９記載の物品。
３２．前記基質がセラミック製ハニカムモノリスおよび金属製ハニカムモノリスから成る群から選択される上記２９記載の物品。
３３．前記下流の優先的酸化触媒がルテニウム成分を２．０から８．０重量％および酸化亜鉛を少なくとも１．０重量％含んで成る上記２８記載の物品。
３４．前記下流の優先的酸化触媒がルテニウム成分を２．０から５．０重量％含んで成る上記３３記載の物品。
３５．前記触媒が更に耐火性酸化物である支持体も含んで成っていて、それの上に前記ルテニウム成分および前記酸化亜鉛の少なくともいくらかが担持されている上記２８記載の物品。
３６．前記下流の優先的酸化触媒の前記耐火性酸化物である支持体がジルコニア、安定化ジルコニア、セリア、安定化セリア、セリア−ジルコニア、チタニア、アルミナ、安定化アルミナ、シリカ−アルミナおよびシリカから成る群から選択される上記３５記載の物品。
３７．前記耐火性酸化物である支持体がアルミナを含んで成る上記３６記載の物品。
３８．前記アルミナである支持体が少なくとも１０ｍ2／ｇのＢＥＴ表面積を有する上記３７記載の物品。